(57)【要約】      （修正有）【課題】硬質被覆層がすぐれた耐チッピング性を発揮する被覆工具を提供する。【解決手段】工具基体のＣｒＡｌＣＮ層は、ＮａＣｌ型の面心立方構造を有する相を少なくとも含み、ＣｒＡｌＣＮ層を、組成式：（Ｃｒ１−ｘＡｌｘ）（ＣｙＮ１−ｙ）で表した場合、Ａｌの平均含有割合ＸａｖｇおよびＣの平均含有割合Ｙａｖｇ（但し、Ｘａｖｇ、Ｙａｖｇはいずれも原子比）は、０．７０≦Ｘａｖｇ≦０．９５、０≦Ｙａｖｇ≦０．００５を満足し、ＣｒＡｌＣＮ層中にはポアが存在しており、ＣｒＡｌＣＮ層の平均層厚をＬａｖｇ（μｍ）とした場合、該平均層厚Ｌａｖｇ（μｍ）を層厚方向に［Ｌａｖｇ／２］＋１分割した各区間において求めたポアが占める面積割合Ａとポアの孔径Ｄから、前記各区間におけるポアの平均面積割合Ａａｖｇと平均孔径Ｄａｖｇを算出したとき、０．１面積％≦Ａａｖｇ≦１０面積％、４ｎｍ≦Ｄａｖｇ≦５０ｎｍを満足する被覆工具。【選択図】図１
2018034277.tif 000002
【特許請求の範囲】
【請求項１】
炭化タングステン基超硬合金、炭窒化チタン基サーメットまたは立方晶窒化ホウ素基超高圧焼結体のいずれかで構成された工具基体の表面に、硬質被覆層が設けられた表面被覆切削工具において、
（ａ）前記硬質被覆層は、平均層厚１〜２０μｍのＣｒとＡｌの複合窒化物または複合炭窒化物層を少なくとも含み、
（ｂ）前記複合窒化物または複合炭窒化物層は、ＮａＣｌ型の面心立方構造を有する複合窒化物または複合炭窒化物の相を少なくとも含み、
（ｃ）前記複合窒化物または複合炭窒化物層は、
組成式：（Ｃｒ１−ｘＡｌｘ）（ＣｙＮ１−ｙ）
で表した場合、ＡｌのＣｒとＡｌの合量に占める平均含有割合ＸａｖｇおよびＣのＣとＮの合量に占める平均含有割合Ｙａｖｇ（但し、Ｘａｖｇ、Ｙａｖｇはいずれも原子比）が、それぞれ、０．７０≦Ｘａｖｇ≦０．９５、０≦Ｙａｖｇ≦０．００５を満足し、
（ｄ）前記複合窒化物または複合炭窒化物層にはポアが存在しており、前記複合窒化物または複合炭窒化物層の平均層厚をＬａｖｇ（μｍ）とした場合、該平均層厚Ｌａｖｇ（μｍ）
を層厚方向に［Ｌａｖｇ／２］＋１分割した各区間の縦断面の１μｍ×１μｍの範囲を、走査型電子顕微鏡によって倍率５００００倍で観察し、各区間のそれぞれ観察領域面積においてポアが占める面積割合Ａと観察領域におけるポアの孔径Ｄを求め、前記各区間におけるポアの平均面積割合Ａａｖｇと平均孔径Ｄａｖｇを算出した時、０．１面積％≦Ａａｖｇ≦１０面積％、４ｎｍ≦Ｄａｖｇ≦５０ｎｍであることを特徴とする表面被覆切削工具。 
【請求項２】
前記複合窒化物または複合炭窒化物層は、ＮａＣｌ型の面心立方構造を有するＣｒとＡｌの複合窒化物または複合炭窒化物の単相からなることを特徴とする請求項１に記載の表面被覆切削工具。
【請求項３】
前記工具基体と前記複合窒化物または複合炭窒化物層の間に、Ｔｉの炭化物層、窒化物層、炭窒化物層、炭酸化物層および炭窒酸化物層のうちの１層または２層以上のＴｉ化合物層からなり、０．１〜２０μｍの合計平均層厚を有する下部層が存在することを特徴とする請求項１または２に記載の表面被覆切削工具。
【請求項４】
前記複合窒化物または複合炭窒化物層の上部に、少なくとも酸化アルミニウム層を含む上部層が１〜２５μｍの合計平均層厚で存在することを特徴とする請求項１乃至３のいずれか一項に記載の表面被覆切削工具。
【発明の詳細な説明】
【技術分野】
【０００１】
本発明は、高熱発生を伴うとともに、切刃に対して衝撃的な負荷が作用する炭素鋼、合金鋼、鋳鉄等の高速断続切削加工において、硬質被覆層がすぐれた耐チッピング性を備えることにより、長期の使用に亘ってすぐれた切削性能を発揮する表面被覆切削工具（以下、被覆工具という）に関するものである。
【背景技術】
【０００２】
従来、一般に、炭化タングステン（以下、ＷＣで示す）基超硬合金、炭窒化チタン（以下、ＴｉＣＮで示す）基サーメットあるいは立方晶窒化ホウ素（以下、ｃＢＮで示す）基超高圧焼結体で構成された工具基体（以下、これらを総称して工具基体という）の表面に、硬質被覆層として、Ｃｒ−Ａｌ系の複合窒化物層を物理蒸着法により被覆形成した被覆工具が知られており、これらは、すぐれた耐摩耗性を発揮することが知られている。
ただ、前記従来のＣｒ−Ａｌ系の複合窒化物層を被覆形成した被覆工具は、比較的高温強度にすぐれるものの、高速断続切削条件で用いた場合にチッピング等の異常損耗を発生しやすいことから、硬質被覆層の改善についての種々の提案がなされている。
【０００３】
特許文献１には、硬質皮膜層がＴｉ化合物層からなる下部層と、Ａｌ２Ｏ３層からなる上部層とで構成された被覆工具において、上部層のＡｌ２Ｏ３層中に、孔径２〜５０ｎｍであって、孔径分布がバイモーダルな分布をとる微小空孔を形成し、切削加工時に上部層に作用する衝撃の緩和を図るとともに熱遮蔽効果を発揮させることによって、高速断続切削加工における耐チッピング性、耐欠損性を改善することが提案されている。
【０００４】
例えば、特許文献２には、硬質被覆層が下部層、中間層および上部層からなる被覆工具において、（ａ）下部層を、Ｔｉ１−ＸＡｌＸＮ層、Ｔｉ１−ＸＡｌＸＣ層、Ｔｉ１−ＸＡｌＸＣＮ層（但し、Ｘは、ＴｉとＡｌの合量に占めるＡｌの含有割合を示し、原子比で、０．６５≦Ｘ≦０．９５）のうち１層または２層以上からなる立方晶結晶構造を有するＴｉとＡｌの窒化物、炭化物あるいは炭窒化物で構成し、（ｂ）中間層を、Ｃｒ１−ＹＡｌＹＮ層、Ｃｒ１−ＹＡｌＹＣ層、Ｃｒ１−ＹＡｌＹＣＮ層（但し、Ｙは、ＣｒとＡｌの合量に占めるＡｌの含
有割合を示し、原子比で、０．６０≦Ｙ≦０．９０）のうち１層または２層以上からなる
立方晶結晶構造を有するＣｒとＡｌの窒化物、炭化物あるいは炭窒化物で構成し、（ｃ）上部層を、孔径が２〜３０ｎｍで空孔密度が１００〜５００個／μｍ２の微小空孔を有するＡｌ２Ｏ３で構成することによって、例えば、析出硬化系ステンレス鋼やインコネル等の耐熱合金を高速切削加工した場合の耐チッピング性と耐摩耗性を改善することが提案されている。
【０００５】
また、特許文献３には、硬質被覆層が下部層、中間層および上部層からなる被覆工具において、（ａ）下部層を、Ｔｉ１−ＸＡｌＸＮ層、Ｔｉ１−ＸＡｌＸＣ層、Ｔｉ１−ＸＡｌＸＣＮ層（但し、Ｘは、ＴｉとＡｌの合量に占めるＡｌの含有割合を示し、原子比で、０．６５≦Ｘ≦０．９５）のうち１層または２層以上からなる立方晶結晶構造を有するＴｉとＡｌの窒化物、炭化物あるいは炭窒化物で構成し、（ｂ）中間層を、Ｃｒ１−ＹＡｌＹＮ層、Ｃｒ１−ＹＡｌＹＣ層、Ｃｒ１−ＹＡｌＹＣＮ層（但し、Ｙは、ＣｒとＡｌの合量に占めるＡｌの含
有割合を示し、原子比で、０．６０≦Ｙ≦０．９０）のうち１層または２層以上からなる
立方晶結晶構造を有するＣｒとＡｌの窒化物、炭化物あるいは炭窒化物で構成し、（ｃ）上部層を、Ａｌ２Ｏ３あるいは微量のＺｒを含有するＡｌ２Ｏ３で構成することによって、例えば、ステンレス鋼やＴｉ合金などの難削材を高速切削加工した場合の耐チッピング性と耐摩耗性を改善することが提案されている。  
【０００６】
特許文献４には、工具基体の表面に、組成式：（ＣｒＸＡｌ１−Ｘ）Ｎで表したときに、０．３≦Ｘ≦０．６（ただし、Ｘは原子比を示す）を満足するＡｌとＣｒの複合窒化物層からなる硬質被覆層を形成した被覆工具において、前記表面研磨面の法線に対して、立方晶結晶格子を有する結晶粒の結晶面である｛１００｝面の法線がなす傾斜角を測定し、その傾斜角度数分布グラフを求めた時、３０〜４０度の範囲内に存在する度数の合計が、傾斜角度数分布グラフにおける度数全体の６０％以上の割合を占める傾斜角度数分布を形成すること、あるいは、さらに、構成原子共有格子点分布グラフにおいて、Σ３に最高ピークが存在し、かつΣ３のΣＮ＋１全体に占める分布割合が５０％以上である構成原子共有格子点分布グラを形成することによって、切刃に対して大きな機械的負荷がかかる鋼や鋳鉄の重切削加工における耐欠損性を向上させることが提案されている。
【先行技術文献】
【特許文献】
【０００７】
【特許文献１】特開２０１２−１６１８４７号公報
【特許文献２】特開２０１４−１９８３６２号公報
【特許文献３】特開２０１４−２０８３９４号公報
【特許文献４】特開２００９−５６５３９号公報
【発明の概要】
【発明が解決しようとする課題】
【０００８】
前記特許文献１で提案されている被覆工具は、上部層のＡｌ２Ｏ３層中に微小空孔が形成されていることによって、切削加工時の衝撃がある程度緩和されるものの、切削条件が厳しくなり、切れ刃により一段と高負荷が作用するような場合には、耐熱衝撃性および耐チッピング性が十分であるとはいえない。
また、前記特許文献２、３で提案されている被覆工具は、硬質被覆層の中間層として、ＣｒとＡｌの窒化物、炭化物あるいは炭窒化物を介在形成することにより、下部層と上部層の密着強度を向上させ、耐チッピング性の改善を図っているものの、ＣｒとＡｌの窒化物、炭化物あるいは炭窒化物自体の強度・硬さが十分でないため、高速断続切削加工に供した場合には、耐チッピング性、耐摩耗性が十分であるとはいえない。
前記特許文献４で提案されている被覆工具においては、（ＣｒＸＡｌ１−Ｘ）Ｎからなる硬質被覆層のＣｒ含有割合を調整し、また、結晶配向性と構成原子共有格子点分布形態を制御することにより、硬質被覆層の強度を向上させることができ、その結果、耐チッピング性、耐欠損性を高めることはできるものの、やはり（ＣｒＸＡｌ１−Ｘ）Ｎ層の強度・硬さが十分でないため、長期の使用にわたってすぐれた耐チッピング性、耐摩耗性を発揮することはできず、合金鋼の高速断続切削においては工具寿命が短命であるという問題があった。
そこで、炭素鋼、合金鋼、鋳鉄等の高熱発生を伴うとともに、切刃に対して衝撃的な負荷が作用する高速断続切削加工で、硬質被覆層がすぐれた耐チッピング性、すぐれた耐摩耗性を相兼ね備える被覆工具が求められている。
【課題を解決するための手段】
【０００９】
本発明者らは、前述の観点から、少なくともＣｒとＡｌの複合窒化物または複合炭窒化物（以下、「ＣｒＡｌＣＮ」で示すことがある）層を含む硬質被覆層を化学蒸着で蒸着形成した被覆工具において、耐チッピング性の改善をはかるべく、鋭意研究を重ねた結果、
限定された条件で、ＣｒＡｌＣＮを成膜することにより、ＣｒＡｌＣＮ層中にポアを形成することができ、さらに、層中に形成されるポアの平均面積割合と平均孔径の適正化を図ることにより、クラックの進行を抑制し得るようになること、そしてその結果として、刃先に高負荷が作用する炭素鋼、合金鋼、鋳鉄等の高速断続切削加工で、すぐれた耐チッピング性を発揮するようになることを見出した。
【００１０】
本発明は、前記知見に基づいてなされたものであって、
「（１）  炭化タングステン基超硬合金、炭窒化チタン基サーメットまたは立方晶窒化ホウ素基超高圧焼結体のいずれかで構成された工具基体の表面に、硬質被覆層が設けられた表面被覆切削工具において、
（ａ）前記硬質被覆層は、平均層厚１〜２０μｍのＣｒとＡｌの複合窒化物または複合炭窒化物層を少なくとも含み、
（ｂ）前記複合窒化物または複合炭窒化物層は、ＮａＣｌ型の面心立方構造を有する複合窒化物または複合炭窒化物の相を少なくとも含み、
（ｃ）前記複合窒化物または複合炭窒化物層は、
組成式：（Ｃｒ１−ｘＡｌｘ）（ＣｙＮ１−ｙ）
で表した場合、ＡｌのＣｒとＡｌの合量に占める平均含有割合ＸａｖｇおよびＣのＣとＮの合量に占める平均含有割合Ｙａｖｇ（但し、Ｘａｖｇ、Ｙａｖｇはいずれも原子比）が、それぞれ、０．７０≦Ｘａｖｇ≦０．９５、０≦Ｙａｖｇ≦０．００５を満足し、
（ｄ）前記複合窒化物または複合炭窒化物層にはポアが存在しており、前記複合窒化物または複合炭窒化物層の平均層厚をＬａｖｇ（μｍ）とした場合、該平均層厚Ｌａｖｇ（μｍ）
を層厚方向に［Ｌａｖｇ／２］＋１分割した各区間の縦断面の１μｍ×１μｍの範囲を、走査型電子顕微鏡によって倍率５００００倍で観察し、各区間のそれぞれ観察領域面積においてポアが占める面積割合Ａと観察領域におけるポアの孔径Ｄを求め、前記各区間におけるポアの平均面積割合Ａａｖｇと平均孔径Ｄａｖｇを算出した時、０．１面積％≦Ａａｖｇ≦１０面積％、４ｎｍ≦Ｄａｖｇ≦５０ｎｍであることを特徴とする表面被覆切削工具。 
（２）  前記複合窒化物または複合炭窒化物層は、ＮａＣｌ型の面心立方構造を有するＣｒとＡｌの複合窒化物または複合炭窒化物の単相からなることを特徴とする（１）に記載の表面被覆切削工具。
（３）  前記工具基体と前記複合窒化物または複合炭窒化物層の間に、Ｔｉの炭化物層、窒化物層、炭窒化物層、炭酸化物層および炭窒酸化物層のうちの１層または２層以上のＴｉ化合物層からなり、０．１〜２０μｍの合計平均層厚を有する下部層が存在することを特徴とする（１）または（２）に記載の表面被覆切削工具。
（４）  前記複合窒化物または複合炭窒化物層の上部に、少なくとも酸化アルミニウム層を含む上部層が１〜２５μｍの合計平均層厚で存在することを特徴とする（１）乃至（３）のいずれかに記載の表面被覆切削工具。」
に特徴を有するものである。
【００１１】
本発明について、以下に詳細に説明する。
【００１２】
ＣｒＡｌＣＮ層の平均層厚：
本発明の硬質被覆層は、組成式：（Ｃｒ１−ｘＡｌｘ）（ＣｙＮ１−ｙ）で表されるＣｒとＡｌの複合窒化物または複合炭窒化物（ＣｒＡｌＣＮ）層を少なくとも含む。このＣｒＡｌＣＮ層におけるＣｒ成分は高温強度の維持、Ａｌ成分は高温硬さと耐熱性の向上に寄与することから、ＣｒＡｌＣＮ層は、所定の高温強度、高温硬さおよび耐熱性を具備するが、特に平均層厚が１〜２０μｍのとき、その効果が際立って発揮される。その理由は、平均層厚が１μｍ未満では、層厚が薄いため長期の使用に亘っての耐摩耗性を十分確保することができず、一方、その平均層厚が２０μｍを越えると、ＣｒＡｌＣＮ層の結晶粒が粗大化し易くなり、チッピングを発生しやすくなる。したがって、その平均層厚を１〜２０μｍと定めた。
【００１３】
ＣｒＡｌＣＮ層の組成：
本発明のＣｒＡｌＣＮ層は、その成分組成を、
組成式：（Ｃｒ１−ｘＡｌｘ）（ＣｙＮ１−ｙ）
で表した場合、ＡｌのＣｒとＡｌの合量に占める平均含有割合ＸａｖｇおよびＣのＣとＮの合量に占める平均含有割合Ｙａｖｇ（但し、Ｘａｖｇ、Ｙａｖｇはいずれも原子比）が、それぞれ、０．７０≦Ｘａｖｇ≦０．９５、０≦Ｙａｖｇ≦０．００５を満足するように制御する。
その理由は、Ａｌの平均含有割合Ｘａｖｇが０．７０未満であると、ＣｒＡｌＣＮ層は耐酸化性に劣るため、炭素鋼、合金鋼、鋳鉄等の高速断続切削に供した場合には、耐摩耗性が十分でない。一方、Ａｌの平均含有割合Ｘａｖｇが０．９５を超えると、硬さに劣る六方晶の析出量が増大し硬さが低下するため、耐摩耗性が低下する。したがって、Ａｌの平均含有割合Ｘａｖｇは、０．７０≦Ｘａｖｇ≦０．９５と定めた。  
また、ＣｒＡｌＣＮ層に含まれるＣ成分の平均含有割合Ｙａｖｇは、０≦Ｙａｖｇ≦０．００５の範囲の微量であるとき、ＣｒＡｌＣＮ層と工具基体もしくは下部層との密着性が向上し、かつ、潤滑性が向上することによって切削時の衝撃を緩和し、結果としてＣｒＡｌＣＮ層の耐欠損性および耐チッピング性が向上する。一方、Ｃ成分の平均含有割合Ｙａｖｇが０≦Ｙａｖｇ≦０．００５の範囲を外れると、ＣｒＡｌＣＮ層の靭性が低下するため耐欠損性および耐チッピング性が逆に低下するため好ましくない。したがって、Ｃの平均含有割合Ｙａｖｇは、０≦Ｙａｖｇ≦０．００５と定めた。ただし、Ｃの含有割合には、意図的にガス原料としてＣを含むガスを用いなくても含まれる不可避的なＣの含有割合を除外している。具体的にはＣ２Ｈ４の供給量を０とした場合のＣｒＡｌＣＮ層に含まれるＣ成分の含有割合（原子比）を不可避的なＣの含有割合として求め、Ｃ２Ｈ４を意図的に供給した場合に得られるＣｒＡｌＣＮ層に含まれるＣ成分の含有割合（原子比）から前記不可避的なＣの含有割合を差し引いた値をＹａｖｇとして求めた。
【００１４】
ＣｒＡｌＣＮ層中に存在するポア：
図１に、本発明のＣｒＡｌＣＮ層の部分拡大図を示す。
図１に示されるように、本発明のＣｒＡｌＣＮ層は、層中に所定の平均面積割合および所定の平均孔径のポアが形成されており、切削加工時の高負荷によって層中にクラックが発生した場合であっても、このようなポアの存在によって、クラックの進展が抑制され、その結果、刃先に高負荷が作用する合金鋼等の高速断続切削加工条件においてもすぐれた耐チッピング性を発揮するようになる。
なお、ポアは、結晶粒界に存在することが望ましいが、結晶粒内にわずかに存在しても切削性能を大きく損なうことはない。
前記ポアの平均孔径Ｄａｖｇは、４ｎｍ未満であるとクラック進展抑制効果が十分でなく、一方、平均孔径Ｄａｖｇが５０ｎｍより大きいと、ＣｒＡｌＣＮ層の硬さが局所的に低下し、クラックの起点となりやすく、耐チッピング性、耐欠損性が低下する。
したがって、ＣｒＡｌＣＮ層中に形成されるポアの平均孔径Ｄａｖｇは４ｎｍ以上５０ｎｍ以下とする。
また、前記ポアの平均面積割合Ａａｖｇが０．１％未満となるとクラックの進展抑制の効果を十分に引き出すことができず、一方、平均面積割合Ａａｖｇが２０％を超えるとＣｒＡlＣＮ層全体においてポアによる硬さの低下が生じ、クラック起点の増加および耐摩耗性の低下による耐チッピング性および耐欠損性の低下を招くため、ポアの平均面積割合Ａａｖｇは０．１面積％以上１０面積％以下とした。
また、ポアの形成箇所が結晶粒界ではなく、結晶粒内に主として存在する膜では、結晶粒そのものの強度低下により、切削時に刃先に作用する負荷によって粒内破壊を起こし、耐チッピング性低下の原因となる。このため、結晶粒内に存在するポアの面積はポアの全面積に対して、１０面積%以下であることが好ましい。
【００１５】
ここで、ポアの平均面積割合Ａａｖｇ、ポアの平均孔径Ｄａｖｇは、次のような方法で測定・算出することができる。  
まず、走査型電子顕微鏡（倍率５０００倍）を用いて硬質被覆層の縦断面を観察し、ＣｒＡｌＣＮ層の平均層厚Ｌａｖｇ（μｍ）を測定する。
ついで、該平均層厚Ｌａｖｇ（μｍ）を層厚方向に［Ｌａｖｇ／２］＋１分割した各区間の縦断面の１μｍ×１μｍの範囲を、走査型電子顕微鏡によって倍率５００００倍で観察し、得られた画像に関して画像処理ソフト、例えばアドビ（登録商標）社のフォトショップ（登録商標）やその他公知のものによって、ポアとポアでない領域を特定し、色をつける。
そして、測定した区間において色が付けられた総面積を測定することで、測定した区間におけるポアの面積割合Ａを求めることができる。
また、ポアと同定された円もしくは楕円をカウントし、その総数でポアの総面積を割ることで、その区間におけるポア１個あたりの平均面積を算出し、その面積を有するような円の直径を算出し、その値をその区間におけるポアの孔径Ｄとして求めることができる。
そして、上記で求めたポアの面積割合Ａとポアの孔径Ｄを、［Ｌａｖｇ／２］＋１分割した各区間で求め、これを平均することによって、ＣｒＡｌＣＮ層におけるポアが占める平均面積割合Ａａｖｇとポアの平均孔径Ｄａｖｇを求めることができる。
ここで、［Ｌａｖｇ／２］はガウス記号を表し、［Ｌａｖｇ／２］はＬａｖｇ／２を超えない最大の整数を表す数学記号である。言い換えれば、［Ｌａｖｇ／２］は、ｎ≦Ｌａｖｇ／２＜ｎ+１で定義される数値ｎ（ただし、ｎは整数）を意味する。
例えば、ＣｒＡｌＣＮ層の平均層厚Ｌａｖｇ（μｍ）＝１．５（μｍ）の場合、『［Ｌａあればｖｇ／２］＋１分割』は、［１．５／２］＋１＝１分割であり、また、平均層厚Ｌａｖｇ（μｍ）＝１５（μｍ）の場合、『［Ｌａｖｇ／２］＋１分割』は、［１５／２］＋１＝８分割ということになる。
【００１６】
本発明では、ＣｒＡｌＣＮ層中におけるポアの平均面積割合Ａａｖｇとポアの平均孔径Ｄａｖｇを前記のとおり定めたが、局所的にポアが偏在するような場合には、ポア密度の高い個所が破壊起点となりやすいことから、層中のポアは均一に分散していること、即ち、ポアの平均数密度と標準偏差から求められる変動係数が１以下であることが好ましい。
変動係数は次のようにして求めることができる。
前記ＣｒＡｌＣＮ層の縦断面を、走査型電子顕微鏡によって倍率５００００倍で１μｍ×１μｍの範囲を観察してポアの数密度（個／μｍ２）を測定し、５視野以上で測定することによってポアの平均数密度Ｎａｖｇ（個／μｍ２）と標準偏差σを算出し、標準偏差σ／平均数密度Ｎａｖｇから求められる変動係数が１以下であることが好ましい。
【００１７】
ＣｒＡｌＣＮ層を構成する相：
本発明のＣｒＡｌＣＮ層では、該層を構成するＣｒＡｌＣＮ結晶粒は、ＮａＣｌ型の面心立方構造を有する結晶粒からなることが好ましいが、縦断面に占める面積割合が５面積％以下の六方晶構造の微粒結晶粒の含有は、切削性能に大きな影響を及ぼすことがないので含有されていても良い。 
【００１８】
本発明で規定する成分組成、ポアの平均面積割合Ａａｖｇ、ポアの平均孔径Ｄａｖｇを有するＣｒＡｌＣＮ層、さらには、ポアの好ましい変動係数を有するＣｒＡｌＣＮ層は、例えば、以下に示す条件の化学蒸着法によって成膜することができる。
成膜条件：
反応ガス組成(容量％)：ガス群Ａ：ＮＨ３  １．０〜２．０％、Ｈ２  ６５〜７５％、
ガス群Ｂ：ＡｌＣｌ３  ０．２〜０．４％、ＣｒＣｌ３  ０．０８〜０．１％、Ｎ２：０．０〜１０．０％，Ｃ２Ｈ４  ０．０〜０．０５％、Ｈ２：残、
反応雰囲気圧力：４．０〜５．０ｋＰａ、
反応雰囲気温度：７００〜９００℃
供給周期：１０〜３０秒、
１周期当たりのガス供給時間：０．５〜２．０秒、
ガス群Ａの供給とガス群Ｂの供給の位相差：０．５〜１．５秒、
上記化学蒸着条件において、原料ガスの供給量および供給速度によって膜中でのポアの形成密度や大きさが変化する。これを利用して、ポアの平均面積割合Ａａｖｇおよびポアの平均孔径Ｄａｖｇを、金属原料ガスの割合および供給周期を変化させることによって、制御することができる。
【００１９】
下部層および上部層：
本発明のＣｒＡｌＣＮ層は、それだけでも十分な効果を奏するが、Ｔｉの炭化物層、窒化物層、炭窒化物層、炭酸化物層および炭窒酸化物層のうちの１層または２層以上のＴｉ化合物層からなり、０．１〜２０μｍの合計平均層厚を有する下部層を設けた場合、および/または、少なくとも酸化アルミニウム層を含む上部層を１〜２５μｍの合計平均層厚で設けた場合には、これらの層が奏する効果と相俟って、一層すぐれた特性を創出することができる。Ｔｉの炭化物層、窒化物層、炭窒化物層、炭酸化物層および炭窒酸化物層のうちの１層または２層以上のＴｉ化合物層からなる下部層を設ける場合、下部層の合計平均層厚が０．１μｍ未満では、下部層の効果が十分に奏されず、一方、２０μｍを超えると結晶粒が粗大化し易くなり、チッピングを発生しやすくなる。また、少なくとも酸化アルミニウム層を含む上部層の合計平均層厚が１μｍ未満では、上部層の効果が十分に奏されず、一方、２５μｍを超えると結晶粒が粗大化し易くなり、チッピングを発生しやすくなる。
【発明の効果】
【００２０】
本発明は、工具基体の表面に、硬質被覆層を設けた表面被覆切削工具において、硬質被覆層が、ＣｒＡｌＣＮ層を少なくとも含み、該ＣｒＡｌＣＮを組成式：（Ｃｒ１−ｘＡｌｘ）（ＣｙＮ１−ｙ）で表した場合、ＡｌのＣｒとＡｌの合量に占める平均含有割合ＸａｖｇおよびＣのＣとＮの合量に占める平均含有割合Ｙａｖｇは、それぞれ、０．７０≦Ｘａｖｇ≦０．９５、０≦Ｙａｖｇ≦０．００５（但し、Ｘａｖｇ、Ｙａｖｇはいずれも原子比）を満足し、該ＣｒＡｌＣＮ層を構成する結晶粒中にＮａＣｌ型の面心立方構造を有するＣｒＡｌＣＮ結晶粒が存在し、また、該ＣｒＡｌＣＮ層中には所定の平均面積割合Ａａｖｇと平均孔径Ｄａｖｇのポアが存在することによって、層中におけるクラックの伝播・進展が抑制されるため、刃先に高負荷が作用する炭素鋼、合金鋼、鋳鉄等の高速断続切削加工で、すぐれた耐チッピング性を発揮する。
【図面の簡単な説明】
【００２１】
【図１】本発明のＣｒＡｌＣＮ層の縦断面を模式的に表した層構造の概略模式図である。
【発明を実施するための形態】
【００２２】
つぎに、本発明の被覆工具を実施例により具体的に説明する。
なお、実施例では、ＷＣ基超硬合金、ＴｉＣＮ基サーメットを工具基体として用いた場合について説明するが、立方晶窒化ホウ素基超高圧焼結体を工具基体とした場合にも、同様の効果が得られる。
【実施例１】
【００２３】
原料粉末として、いずれも１〜３μｍの平均粒径を有するＷＣ粉末、ＴｉＣ粉末、ＴａＣ粉末、ＮｂＣ粉末、Ｃｒ3Ｃ2粉末およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、ＩＳＯ規格ＳＥＥＮ１２０３ＡＦＳＮのインサート形状をもったＷＣ基超硬合金製の工具基体Ａ〜Ｃをそれぞれ製造した。
【００２４】
また、原料粉末として、いずれも０．５〜２μｍの平均粒径を有するＴｉＣＮ（質量比でＴｉＣ／ＴｉＮ＝５０／５０）粉末、Ｍｏ2Ｃ粉末、ＺｒＣ粉末、ＮｂＣ粉末、ＷＣ粉末、Ｃｏ粉末およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５００℃に１時間保持の条件で焼結し、焼結後、ＩＳＯ規格ＳＥＥＮ１２０３ＡＦＳＮのインサート形状をもったＴｉＣＮ基サーメット製の工具基体Ｄを作製した。
【００２５】
つぎに、これらの工具基体Ａ〜Ｄの表面に、化学蒸着装置を用い、
表４に示される形成条件Ａ〜Ｈ、すなわち、ＮＨ３とＨ２からなるガス群Ａと、ＡｌＣｌ３、ＣｒＣｌ３、Ｎ２、Ｃ２Ｈ４、Ｈ２からなるガス群Ｂ、および、おのおのガスの供給方法として、反応ガス組成（ガス群Ａおよびガス群Ｂを合わせた全体に対する容量％）を、ガス群ＡとしてＮＨ３：１．０〜２．０％、Ｈ２：６５〜７５％、ガス群ＢとしてＡｌＣｌ３  ０．２〜０．４％、ＣｒＣｌ３  ０．０８〜０．１％、Ｎ２：０．０〜１０．０％，Ｃ２Ｈ４  ０．０〜０．０５％、Ｈ２：残、反応雰囲気圧力：４．０〜５．０ｋＰａ、反応雰囲気温度：７００〜９００℃、供給周期１０〜３０秒、１周期当たりのガス供給時間０．５〜２．０秒、ガス群Ａの供給とガス群Ｂの供給の位相差０．５〜１．５秒として、所定時間、熱ＣＶＤ法を行い、表６に示されるＣｒＡｌＣＮ層を成膜することにより本発明被覆工具１〜１２を製造した。
なお、本発明被覆工具５〜１２については、表３に示される形成条件で、表５に示される下部層、上部層を形成した。
【００２６】
また、比較の目的で、工具基体Ａ〜Ｄの表面に、表３および表４に示される比較成膜工程の条件で、表７に示される目標平均層厚（μｍ）で本発明被覆工具１〜１２と同様に、少なくともＣｒＡｌＣＮ層を含む硬質被覆層を蒸着形成し比較被覆工具１〜１２を製造した。この時には、ＣｒＡｌＣＮ層の成膜工程中に、工具基体表面における反応ガス組成が時間的に変化しない様に硬質被覆層を形成することにより比較被覆工具５〜１２を製造した。
なお、本発明被覆工具５〜１２と同様に、比較被覆工具１０〜１２については、表３に示される形成条件で、表５に示される下部層、上部層を形成した。
【００２７】
ついで、本発明被覆工具１〜１２、比較被覆工具１〜１２の各構成層の工具基体表面に垂直な方向の縦断面を、走査型電子顕微鏡（倍率５０００倍）を用いて測定し、観察視野内の５点の層厚を測って平均して平均層厚を求めたところ、いずれも表６および表７に示される目標層厚と実質的に同じ目標平均層厚を示した。なお、ＣｒＡｌＣＮ層の平均層厚はＬａｖｇ（μｍ）で示す。  
また、ＣｒＡｌＣＮ層の平均Ａｌ含有割合Ｘａｖｇについては、電子線マイクロアナライザ（ＥＰＭＡ，Ｅｌｅｃｔｒｏｎ−Ｐｒｏｂｅ−Ｍｉｃｒｏ−Ａｎａｌｙｓｅｒ）を用い、表面を研磨した試料において、電子線を試料表面側から照射し、得られた特性Ｘ線の解析結果の１０点平均からＡｌの平均Ａｌ含有割合Ｘａｖｇを求めた。
平均Ｃ含有割合Ｙａｖｇについては、二次イオン質量分析（ＳＩＭＳ，Ｓｅｃｏｎｄａｒｙ−Ｉｏｎ−Ｍａｓｓ−Ｓｐｅｃｔｒｏｓｃｏｐｙ）により求めた。イオンビームを試料表面側から７０μｍ×７０μｍの範囲に照射し、スパッタリング作用によって放出された成分について深さ方向の濃度測定を行った。平均Ｃ含有割合ＹａｖｇはＴｉＡｌＣＮ層についての深さ方向の平均値を示す。
ただし、Ｃの含有割合には、意図的にガス原料としてＣを含むガスを用いなくても含まれる不可避的なＣの含有割合を除外している。具体的にはＣ２Ｈ４の供給量を０とした場合のＣｒＡｌＣＮ層に含まれるＣ成分の含有割合（原子比）を不可避的なＣの含有割合として求め、Ｃ２Ｈ４を意図的に供給した場合に得られるＣｒＡｌＣＮ層に含まれるＣ成分の含有割合（原子比）から前記不可避的なＣの含有割合を差し引いた値をＹａｖｇとして求めた。
表６および表７に、ＸａｖｇおよびＹａｖｇの値を示す。
【００２８】
ついで、本発明被覆工具１〜１２、比較被覆工具１〜１２について、それぞれ、ＣｒＡｌＣＮ層中に存在するポアの平均面積割合Ａａｖｇと平均孔径Ｄａｖｇを、次のような手順で求めた。
まず、走査型電子顕微鏡（倍率５０００倍）を用いて硬質被覆層の縦断面を観察し、ＣｒＡｌＣＮ層の平均層厚Ｌａｖｇ（μｍ）を測定し、ついで、該平均層厚Ｌａｖｇ（μｍ）を層厚方向に［Ｌａｖｇ／２］＋１分割した各区間の縦断面の１μｍ×１μｍの範囲を、走査型電子顕微鏡（倍率５００００倍）で観察し、得られた画像に関して画像処理ソフト、例えばアドビ（登録商標）社のフォトショップ（登録商標）やその他公知のものによって、ポアとポアでない領域を特定し、色をつける。
そして、測定した区間において色が付けられた総面積を測定することで、測定した区間におけるポアの面積割合Ａを求める。
また、ポアと同定された円もしくは楕円の個数をカウントし、その総数でポアの総面積を割ることで、その区間におけるポア１個あたりの平均面積を算出し、その面積を有するような円の直径を算出し、その値をその区間におけるポアの孔径Ｄとして求める。
ついで、上記で求めたポアの面積割合Ａとポアの孔径Ｄを、［Ｌａｖｇ／２］＋１分割した各区間で求め、これを平均することによって、ＣｒＡｌＣＮ層におけるポアが占める平均面積割合Ａａｖｇとポアの平均孔径Ｄａｖｇを求める。
なお、［Ｌａｖｇ／２］＋１分割とは、既に述べたように、ｎ≦Ｌａｖｇ／２＜ｎ+１で定義される数値ｎ（ただし、ｎは整数）によって、ＣｒＡｌＣＮ層の平均層厚Ｌａｖｇ（μｍ）をｎ分割することを意味する。
また、ＣｒＡｌＣＮ層の結晶粒内に存在するポア（即ち、結晶粒界に存在するポアを除く）の面積比率は、各区間において、一つの結晶粒に内包されるポアの面積をポアの総面積で除すことで、その区間における結晶粒内に存在するポアの面積比率を求め、ついで、各区間における粒内に存在するポアの面積比率を平均することによって求めた。
表６および表７に、その結果を示す。  
【００２９】
また、ＣｒＡｌＣＮ層中に存在するポアの分散性について、次の方法で測定した。
先述の方法でＣｒＡｌＣＮ層の平均層厚Ｌａｖｇ（μｍ）をｎ分割した各区間で、ＣｒＡｌＣＮ層の縦断面を、走査型電子顕微鏡によって倍率５００００倍で１μｍ×１μｍの範囲を観察してポアの数密度（個／μｍ２）を測定した。５視野以上で測定することによってポアの平均数密度Ｎａｖｇ（個／μｍ２）と標準偏差σを算出し、標準偏差σ／平均数密度Ｎａｖｇから求められる変動係数を評価した。ｎ＜５の場合は、５視野以上となるように各区間において層厚方向に対して９０度の方向に視野が重ならないように移動し、同様にポアの平均数密度を算出し、５視野以上の観察を行う。
表６および表７に、その結果を示す。  
【００３０】
前記本発明被覆工具１〜１２、比較被覆工具１〜１２の硬質被覆層を構成するＣｒＡｌＣＮ層について、透過型電子顕微鏡を用いて複数視野に亘って観察し、ＣｒＡｌＣＮ結晶粒がＮａＣｌ型の立方晶構造単相からなるか、六方晶構造の結晶粒が存在するかを、透過型電子顕微鏡を用いて電子線回折図形を解析することにより確認した。
表６および表７に、その結果を示す。
【００３１】
【表１】
2018034277.tif 000003
【００３２】
【表２】
2018034277.tif 000004
【００３３】
【表３】
2018034277.tif 000005
【００３４】
【表４】
2018034277.tif 000006
【００３５】
【表５】
2018034277.tif 000007
【００３６】
【表６】
2018034277.tif 000008
【００３７】
【表７】
2018034277.tif 000009
【００３８】
つぎに、前記各種の被覆工具をいずれもカッタ径１２５ｍｍの工具鋼製カッタ先端部に固定治具にてクランプした状態で、本発明被覆工具１〜１２、比較被覆工具１〜１２について、以下に示す、合金向の高速断続切削の一種である乾式高速正面フライス、センターカット切削加工試験を実施し、いずれも切刃の逃げ面摩耗幅を測定した。
【００３９】
＜切削試験：乾式高速正面フライス、センターカット切削加工＞
工具基体：炭化タングステン基超硬合金、炭窒化チタン基サーメット、
切削試験：  乾式高速正面フライス、センターカット切削加工、
被削材：    ＪＩＳ・ＳＣＭ４４０幅１００ｍｍ、長さ４００ｍｍのブロック材、  
回転速度：  ８６６  ｍｉｎ−１、
切削速度：  ３４０  ｍ／ｍｉｎ、
切り込み：  ２．５  ｍｍ、
一刃送り量：  ０．３  ｍｍ／刃、
切削時間：  ８分、
（通常の切削速度は、２２０ｍ／ｍｉｎ）
表８に、前記切削試験の結果を示す。
【００４０】
【表８】
2018034277.tif 000010
【実施例２】
【００４１】
原料粉末として、いずれも１〜３μｍの平均粒径を有するＷＣ粉末、ＴｉＣ粉末、ＺｒＣ粉末、ＴａＣ粉末、ＮｂＣ粉末、Ｃｒ3Ｃ2粉末、ＴｉＮ粉末およびＣｏ粉末を用意し、これら原料粉末を、表９に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ規格ＣＮＭＧ１２０４１２のインサート形状をもったＷＣ基超硬合金製の工具基体α〜γをそれぞれ製造した。
【００４２】
また、原料粉末として、いずれも０．５〜２μｍの平均粒径を有するＴｉＣＮ（質量比でＴｉＣ／ＴｉＮ＝５０／５０）粉末、ＮｂＣ粉末、ＷＣ粉末、Ｃｏ粉末、およびＮｉ粉末を用意し、これら原料粉末を、表１０に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５００℃に１時間保持の条件で焼結し、焼結後、切刃部分にＲ：０．０９ｍｍのホーニング加工を施すことによりＩＳＯ規格・ＣＮＭＧ１２０４１２のインサート形状をもったＴｉＣＮ基サーメット製の工具基体δを形成した。
【００４３】
つぎに、これらの工具基体α〜γおよび工具基体δの表面に、通常の化学蒸着装置を用い、表４に示される形成条件Ａ〜Ｈ、すなわち、ＮＨ３とＨ２からなるガス群Ａと、ＡｌＣｌ３、ＣｒＣｌ３、Ｎ２、Ｃ２Ｈ４、Ｈ２からなるガス群Ｂ、および、おのおのガスの供給方法として、反応ガス組成（ガス群Ａおよびガス群Ｂを合わせた全体に対する容量％）を、ガス群ＡとしてＮＨ３：１．０〜２．０％、Ｈ２：６５〜７５％、ガス群ＢとしてＡｌＣｌ３  ０．２〜０．４％、ＣｒＣｌ３  ０．０８〜０．１％、Ｎ２：０．０〜１０．０％，Ｃ２Ｈ４  ０．０〜０．０５％、Ｈ２：残、反応雰囲気圧力：４．０〜５．０ｋＰａ、反応雰囲気温度：７００〜９００℃、供給周期１０〜３０秒、１周期当たりのガス供給時間０．５〜２．０秒、ガス群Ａの供給とガス群Ｂの供給の位相差０．５〜１．５秒として、所定時間、熱ＣＶＤ法を行い、表１２に示されるＣｒＡｌＣＮ層を成膜することによりことにより本発明被覆工具１３〜２４を製造した。
なお、本発明被覆工具１６〜２４については、表３に示される形成条件で、表１１に示される下部層、上部層を形成した。
【００４４】
また、比較の目的で、同じく工具基体α〜γおよび工具基体δの表面に、通常の化学蒸着装置を用い、表３および表４に示される条件かつ表１３に示される目標平均層厚で本発明被覆工具と同様に硬質被覆層を蒸着形成することにより、表１３に示される比較被覆工具１３〜２４を製造した。
なお、本発明被覆工具１６〜２４と同様に、比較被覆工具１６〜２４については、表３に示される形成条件で、表１１に示される下部層、上部層を形成した。
【００４５】
ついで、本発明被覆工具１３〜２４、比較被覆工具１３〜２４の各構成層の工具基体表面に垂直な方向の縦断面を、走査型電子顕微鏡（倍率５０００倍）を用いて測定し、観察視野内の５点の層厚を測って平均して平均層厚を求めたところ、いずれも表６および表７に示される目標層厚と実質的に同じ目標平均層厚を示した。なお、ＣｒＡｌＣＮ層の平均層厚はＬａｖｇ（μｍ）で示す。  
また、ＣｒＡｌＣＮ層の平均Ａｌ含有割合Ｘａｖｇについては、電子線マイクロアナライザ（ＥＰＭＡ，Ｅｌｅｃｔｒｏｎ−Ｐｒｏｂｅ−Ｍｉｃｒｏ−Ａｎａｌｙｓｅｒ）を用い、表面を研磨した試料において、電子線を試料表面側から照射し、得られた特性Ｘ線の解析結果の１０点平均からＡｌの平均Ａｌ含有割合Ｘａｖｇを求めた。
平均Ｃ含有割合Ｙａｖｇについては、二次イオン質量分析（ＳＩＭＳ，Ｓｅｃｏｎｄａｒｙ−Ｉｏｎ−Ｍａｓｓ−Ｓｐｅｃｔｒｏｓｃｏｐｙ）により求めた。イオンビームを試料表面側から７０μｍ×７０μｍの範囲に照射し、スパッタリング作用によって放出された成分について深さ方向の濃度測定を行った。平均Ｃ含有割合ＹａｖｇはＴｉＡｌＣＮ層についての深さ方向の平均値を示す。
ただし、Ｃの含有割合には、意図的にガス原料としてＣを含むガスを用いなくても含まれる不可避的なＣの含有割合を除外している。具体的にはＣ２Ｈ４の供給量を０とした場合のＣｒＡｌＣＮ層に含まれるＣ成分の含有割合（原子比）を不可避的なＣの含有割合として求め、Ｃ２Ｈ４を意図的に供給した場合に得られるＣｒＡｌＣＮ層に含まれるＣ成分の含有割合（原子比）から前記不可避的なＣの含有割合を差し引いた値をＹａｖｇとして求めた。
表１２および表１３に、ＸａｖｇおよびＹａｖｇの値を示す。
【００４６】
ついで、本発明被覆工具１３〜２４、比較被覆工具１３〜２４について、それぞれ、ＣｒＡｌＣＮ層中に存在するポアの平均面積割合Ａａｖｇと平均孔径Ｄａｖｇを、次のような手順で求めた。
まず、走査型電子顕微鏡（倍率５０００倍）を用いて硬質被覆層の縦断面を観察し、ＣｒＡｌＣＮ層の平均層厚Ｌａｖｇ（μｍ）を測定し、ついで、該平均層厚Ｌａｖｇ（μｍ）を層厚方向に［Ｌａｖｇ／２］＋１分割した各区間の縦断面の１μｍ×１μｍの範囲を、走査型電子顕微鏡（倍率５００００倍）で観察し、得られた画像に関して画像処理ソフト、例えばアドビ（登録商標）社のフォトショップ（登録商標）やその他公知のものによって、ポアとポアでない領域を特定し、色をつける。
そして、測定した区間において色が付けられた総面積を測定することで、測定した区間におけるポアの面積割合Ａを求める。
また、ポアと同定された円もしくは楕円の個数をカウントし、その総数でポアの総面積を割ることで、その区間におけるポア１個あたりの平均面積を算出し、その面積を有するような円の直径を算出し、その値をその区間におけるポアの孔径Ｄとして求める。
ついで、上記で求めたポアの面積割合Ａとポアの孔径Ｄを、［Ｌａｖｇ／２］＋１分割した各区間で求め、これを平均することによって、ＣｒＡｌＣＮ層におけるポアが占める平均面積割合Ａａｖｇとポアの平均孔径Ｄａｖｇを求める。
なお、［Ｌａｖｇ／２］＋１分割とは、既に述べたように、ｎ≦Ｌａｖｇ／２＜ｎ+１で定義される数値ｎ（ただし、ｎは整数）によって、ＣｒＡｌＣＮ層の平均層厚Ｌａｖｇ（μｍ）をｎ分割することを意味する。
また、ＣｒＡｌＣＮ層の結晶粒内に存在するポア（即ち、結晶粒界に存在するポアを除く）の面積比率は、各区間において、一つの結晶粒に内包されるポアの面積をポアの総面積で除すことで、その区間における結晶粒内に存在するポアの面積比率を求め、ついで、各区間における粒内に存在するポアの面積比率を平均することによって求めた。
表１２および表１３に、その結果を示す。  
【００４７】
先述の方法でＣｒＡｌＣＮ層の平均層厚Ｌａｖｇ（μｍ）をｎ分割した各区間で、ＣｒＡｌＣＮ層の縦断面を、走査型電子顕微鏡によって倍率５００００倍で１μｍ×１μｍの範囲を観察してポアの数密度（個／μｍ２）を測定した。５視野以上で測定することによってポアの平均数密度Ｎａｖｇ（個／μｍ２）と標準偏差σを算出し、標準偏差σ／平均数密度Ｎａｖｇから求められる変動係数を評価した。ｎ＜５の場合は、５視野以上となるように各区間において層厚方向に対して９０度の方向に視野が重ならないように移動し、同様にポアの平均数密度を算出し、５視野以上の観察を行う。
表１２および表１３に、その結果を示す。  
【００４８】
前記本発明被覆工具１３〜２４、比較被覆工具１３〜２４の硬質被覆層を構成するＣｒＡｌＣＮ層について、透過型電子顕微鏡を用いて複数視野に亘って観察し、ＣｒＡｌＣＮ結晶粒がＮａＣｌ型の立方晶構造単相からなるか、六方晶構造の結晶粒が存在するかを、透過型電子顕微鏡を用いて電子線回折図形を解析することにより確認した。
表１２および表１３に、その結果を示す。
【００４９】
【表９】
2018034277.tif 000011
【００５０】
【表１０】
2018034277.tif 000012
【００５１】
【表１１】
2018034277.tif 000013
【００５２】
【表１２】
2018034277.tif 000014
【００５３】
【表１３】
2018034277.tif 000015
【００５４】
つぎに、前記各種の被覆工具をいずれも工具鋼製バイトの先端部に固定治具にてネジ止めした状態で、本発明被覆工具１３〜２４、比較被覆工具１３〜２４について、以下に示す、炭素鋼・鋳鉄の湿式高速断続切削試験を実施し、いずれも切刃の逃げ面摩耗幅を測定した。
切削条件１：
被削材：ＪＩＳ・Ｓ１５Ｃの長さ方向等間隔４本縦溝入り丸棒、
切削速度：２８０  ｍ／ｍｉｎ、
切り込み：２．５  ｍｍ、
送り：０．３２  ｍｍ／ｒｅｖ、
切削時間：５  分、
（通常の切削速度は、２００ｍ／ｍｉｎ）、
切削条件２：
被削材：ＪＩＳ・ＦＣＤ４５０の長さ方向等間隔４本縦溝入り丸棒、
切削速度：２７０  ｍ／ｍｉｎ、
切り込み：２．２  ｍｍ、
送り：０．３２  ｍｍ／ｒｅｖ、
切削時間：５  分、
（通常の切削速度は、２００ｍ／ｍｉｎ）、
表１４に、前記切削試験の結果を示す。
【００５５】
【表１４】
2018034277.tif 000016
【００５６】
表８、表１４に示される結果から、本発明の被覆工具は、ＣｒＡｌＣＮ層に所定の平均面積割合と所定の平均孔径を有するポアが存在することで、層中のクラックの伝播・進展が抑制され、刃先に高負荷が作用する炭素鋼、合金鋼、鋳鉄等の高速断続切削加工で、すぐれた耐チッピング性、耐摩耗性を発揮する。
これに対して、ＣｒＡｌＣＮ層に本発明で規定するポアの平均面積割合、平均孔径を有するポアが存在しない比較被覆工具については、高熱発生を伴い、しかも、切れ刃に断続的・衝撃的高負荷が作用する高速断続切削加工に用いた場合、チッピング、欠損等の発生により短時間で寿命にいたることが明らかである。
【産業上の利用可能性】
【００５７】
本発明の被覆工具は、炭素鋼、合金鋼、鋳鉄の高速断続切削加工ばかりでなく、各種の被削材の被覆工具として用いることができ、しかも、長期の使用に亘ってすぐれた耐チッピング性、耐摩耗性を発揮するものであるから、切削装置の高性能化並びに切削加工の省力化および省エネ化、さらに低コスト化に十分満足に対応できるものである。
【図１】
2018034277.tif 000017